СОСТАВ ДЛЯ ОТДЕЛКИ СТЕН ЗДАНИЙ
COMPOSITION TO FINISH WALLS OF BUILDINGS

Изобретение относится к составам, применяемым для внутренней отделки бетонных и штукатурных поверхностей.
Известны составы, содержащие раствор аэросила в щелочи, мел, дегидратированную глину (патент 2182892, С04В 28/26,2000).
Наиболее близким по технической сущности и достигаемому результату является состав, содержащий жидкое стекло, мел, тальк, цинковые белила, песок молотый, пигмент красный (В.И.Корнеев, В.В.Данилов. Производство и применение растворимого стекла. - Л., Стройиздат, Ленинградское отделение, 1991. - 176 с.).
Недостатком указанных композиций являются недостаточная фактурная выразительность, низкие сроки высыхания и недостаточная жизнеспособность краски при смешивании пигмента с жидким стеклом.
Задачей изобретения является устранение указанных недостатков.
Поставленная задача решается тем, что состав, включающий жидкое стекло плотностью 1,14-1,15, водную дисперсию полимера, наполнитель, загуститель, диспергатор, уайт-спирит, аммиак, содержит в качестве водной дисперсии полимера дисперсию стирол-акрилового сополимера марки Лакротен Э-21 (ТУ 2241-014-51769914-2004), в качестве загустителя водную дисперсию редкосшитого акрилового сополимера Лакротен Э-41 (ТУ 2241-021-51769914-2004), в качестве диспергатора триполифосфат натрия, а в качестве наполнителя цветной песок в виде легкого суглинка, тальк и диатомит при следующем соотношении компонентов, мас.%:
жидкое стекло
плотностью 1,14-1,15
27,1-33,4
дисперсия стирол-акрилового сополимера
Лакротен Э-21
10-16
диспергатор триполифосфат натрия
0,3-0,4
дисперсия редко сшитого акрилового
сополимера Лакротен Э-41
2-3
тальк
6-10
цветной песок в виде легкого суглинка
38-42
диатомит
3-5
уайт-спирит
1,5-2
аммиак (25%-ный)
0,1-0,2
уд.
2
Цветной песок представляет собой смесь глинистых, песчаных и пылеватых частиц и относится к легким суглинкам. Характеризуется следующим составом (% по объему): глинистых частиц - 11, песчаных - 77, пылеватых - 12. Удельная поверхность S=679,33 см/г, средний диаметр частиц 33,20 мкм.
Свойства водной дисперсии «Лакротэн Э-21» приведены ниже
Содержание основного вещества, %
50
Значение рН, ед.
7-9
Содержание остаточного мономера, %, не более
0,05
Диаметр частиц, мкм
0,17
Устойчивость к механическому
перемешиванию (14000 об/мин, 5 минут)
Выдерживает
Устойчивость к хлористому натрию
Выдерживает
Минимальная температура пленкообразования, °С
ок. 13
Температура стеклования, °С
6
Физико-механические свойства пленок:
3-6
Прочность при разрыве, МПа
4-8
Относительное удлинение при разрыве, %
300-600
Лакротэн Э-41 - это щелочерастворимая дисперсия акрилового редко сшитого сополимера для загущения водно-дисперсионных лакокрасочных и клеевых материалов.
Содержание основного вещества, %, не менее
20
Значение рН, ед., не более
5
Приготовление состава осуществляют следующим образом. Вначале приготавливают пигментную пасту. Для этого в шаровую мельницу загружают тальк, диатомит и цветной песок, перемешивают, после чего добавляют отдельно приготовленный раствор диспергатора, жидкого стекла и дисперсии стирол-акрилового сополимера Лакротен Э-21 (жидкое стекло и дисперсию дозируют в количестве 50% от заданного количества) и перемешивают, после чего добавляют оставшееся количество дисперсии и жидкого стекла с уайт-спиритом и вновь перемешивают до получения однородной массы. В полученную массу добавляют загуститель Лакротен Э-41, нейтрализованный раствором аммиака, и перемешивают до получения однородной массы. Конкретные примеры составов и их свойства приведены в табл.1, 2.
Таблица 1
Наименование ингредиентов
Составы, мас.%
I
II
III
IV
V
прототип
Натриевое жидкое стекло плотностью 1,14 с модулем 2,6
33,4
-
28,6
34
26
50
Калиевое жидкое стекло плотностью 1,15 с модулем 2,8
-
27,1
-
-
-
-
Дисперсия стирол-акрилового сополимера
10
16
14
9
17
-
Триполифосфат натрия
0,4
0,3
0,3
0,2
0,5
-
Указанный цветной песок
42
38
40
37
43
-
Уайт-спирит
2
1,5
2
2
2
-
Загуститель Лакротен Э-41
3
2
3
1
3,3
-
Тальк
6
10
8
11
4
7,5
Диатомит
3
5
4
5,7
4
-
Аммиак (25%-ный)
0,2
0,1
0,1
0,1
0,2
-
Мел
-
-
-
-
-
20
Цинковые белила
-
-
-
-
-
7,5
Пигмент красный
-
-
-
-
-
12,5
Кварцевый песок
-
-
-
-
-
2,5
Таблица 2
Наименование показателей
Составы по примерам
I
II
III
IV
V
прототип
Усадка, наличие трещин
нет
нет
нет
есть
есть
нет
Жизнеспособность, сут
>10
>10
>10
>10
>10
2
Время высыхания, мин, при температуре 18-20°С
до степени 3
17
15
15
20
15
25
до степени 5
25
27
25
27
28
40
Адгезия, МПа
1,5
1,4
1,6
1,1
1,0
0,9
Внешний вид
рельефная фактура
рельефная фактура
рельефная фактура
рельефная фактура
рельефная фактура
ровный однородный
Цвет
розовый
розовый
розовый
розовый
розовый
красный